(57)【要約】【課題】上層の導波路の径を下層の導波路の径よりも小さくすることなく、下層の導波路の周囲の配線層に凹部が形成されないようにする。【解決手段】固体撮像装置は、フォトダイオードを有する半導体基板と、フォトダイオードの上に設けられた第１の導波路と、第１の導波路の側方に設けられた第１の配線層と、第１の導波路及び第１の配線層の上に連続して設けられた中間層と、中間層を介在させて第１の導波路の上に設けられた第２の導波路と、中間層の上における第２の導波路の側方に設けられた第２の配線層とを備えている。【選択図】図１
2017050298.tif 000002
【特許請求の範囲】
【請求項１】
フォトダイオードを有する半導体基板と、
前記フォトダイオードの上に設けられた第１の導波路と、
前記第１の導波路の側方に設けられた第１の配線層と、
前記第１の導波路及び前記第１の配線層の上に連続して設けられた中間層と、
前記中間層を介在させて前記第１の導波路の上に設けられた第２の導波路と、
前記中間層の上における前記第２の導波路の側方に設けられた第２の配線層とを備えている、固体撮像装置。
【請求項２】
前記第１の導波路、前記第２の導波路及び前記中間層は、同一の膜質を有する、請求項１に記載の固体撮像装置。
【請求項３】
前記中間層は、窒化珪素膜である、請求項１又は２に記載の固体撮像装置。
【請求項４】
前記第２の導波路の下部の径は、前記第１の導波路の上部の径よりも大きい、請求項１〜３のいずれか１項に記載の固体撮像装置。
【請求項５】
前記第２の導波路の下面の一部と、前記第１の配線層の上面の一部とは、水平位置が重なっている、請求項１〜４のいずれか１項に記載の固体撮像装置。
【請求項６】
前記第１の配線層及び前記第２の配線層は、低誘電率膜と、銅配線と、前記銅配線の上面を覆うライナー膜とを有している、請求項１〜５のいずれか１項に記載の固体撮像装置。
【請求項７】
前記第１の配線層の最上層は酸化珪素膜である、請求項１〜６のいずれか１項に記載の固体撮像装置。
【請求項８】
前記中間層は、屈折率が１．８よりも大きい材料からなる、請求項１〜７のいずれか１項に記載の固体撮像装置。
【請求項９】
前記中間層は、消衰係数が０．００１より小さい材料からなる、請求項１〜８のいずれか１項に記載の固体撮像装置。
【請求項１０】
前記中間層は、厚さが４０ｎｍ以上、３００ｎｍ以下である、請求項１〜９のいずれか１項に記載の固体撮像装置。
【請求項１１】
前記第２の導波路の上に設けられたカラーフィルタ及びレンズをさらに備えている、請求項１〜１０のいずれか１項に記載の固体撮像装置。
【請求項１２】
フォトダイオードを有する半導体基板を準備する工程と、
前記半導体基板の上に、前記フォトダイオードの上に第１の開口部を有する第１の配線層を形成する工程と、
前記第１の開口部を埋める第１の導波路と、前記第１の配線層及び前記第１の導波路を連続して覆う中間層とを形成する工程と、
前記中間層の上に、第２の配線層及び第２の導波路を形成する工程とを備え、
第２の配線層及び第２の導波路を形成する工程は、前記中間層の上に第２の配線層形成層を形成する工程と、前記第２の配線層形成層に前記中間層を露出する第２の開口部を形成する工程と、前記第２の開口部に第２の導波路を形成する工程とを含む、固体撮像装置の製造方法。
【請求項１３】
前記第２の開口部を形成する工程は、前記第１の導波路の上に、下部の径が前記第１の導波路の径以上の開口部を形成する工程である、請求項１２に記載の固体撮像装置の製造方法。
【請求項１４】
前記第１の導波路と前記中間層とを形成する工程は、前記第１の開口部を埋めるように第１の膜を埋め込み、前記第１の導波路を形成する工程と、前記第１の導波路及び前記第１の配線層の上を覆うように第２の膜を堆積して、前記中間層を形成する工程とを含む、請求項１２又は１３に記載の固体撮像装置の製造方法。
【請求項１５】
前記第１の導波路と前記中間層とを形成する工程は、前記第１の開口部を埋めるように前記第１の配線層の上に第１の膜を堆積して、前記第１の導波路と前記中間層とを形成する工程である、請求項１２又は１３に記載の固体撮像装置の製造方法。
【請求項１６】
前記第２の開口部を形成する工程は、前記中間層をエッチングストッパ膜として前記第２の配線層形成層をエッチングする工程である、請求項１２〜１５のいずれか１項に記載の固体撮像装置の製造方法。
【請求項１７】
前記第１の導波路、前記第２の導波路及び前記中間層は、同一の膜質を有する膜である、請求項１２〜１６のいずれか１項に記載の固体撮像装置の製造方法。
【請求項１８】
前記中間層は、屈折率が１．８よりも大きい材料である、請求項１２〜１７のいずれか１項に記載の固体撮像装置の製造方法。
【請求項１９】
前記中間層は、消衰係数が０．００１よりも小さい材料である、請求項１２〜１８のいずれか１項に記載の固体撮像装置の製造方法。
【発明の詳細な説明】
【技術分野】
【０００１】
本開示は、固体撮像装置及びその製造方法に関する。
【背景技術】
【０００２】
近年の固体撮像装置は、高画素数化が進み、画素の微細化が進展している。これに伴って、受光部も微細化され、固体撮像装置の感度特性を維持することが困難になってきている。固体撮像装置の感度特性を維持することを目指して、受光部であるフォトダイオードの上に導波路を形成することが提案されている。屈折率が高い材料により構成された導波路を設けることにより、固体撮像装置に入射した光を導波路外に逃がすことなく、効率よくフォトダイオードに伝播できると期待される。
【０００３】
しかし、固体撮像装置の高画素化がさらに進展すると、導波路のアスペクト比が高くなる。アスペクト比が高い導波路には、ボイドが発生しやすい。導波路にボイドが発生すると、光の伝播効率が低下し、固体撮像装置の感度特性を維持することが困難となる。このため、複数の層が積層された積層型の導波路が提案されている（例えば、特許文献１を参照。）。
【先行技術文献】
【特許文献】
【０００４】
【特許文献１】特開２０１０−１４１２８０号公報
【発明の概要】
【発明が解決しようとする課題】
【０００５】
しかしながら、従来の積層型の導波路には、下層の配線層の上部に下層の導波路を囲む凹部が生じてしまうという問題がある。上層の導波路を形成する際には、下層の導波路を露出する開口部を上層の配線層に形成する。開口部から下層の導波路を完全に露出させるためには、オーバーエッチが必要となる。また、上層の導波路の径を下層の導波路の径よりも大きくするため、開口部の径は下層の導波路の径よりも大きい。さらに、配線層は導波路よりも屈折率が小さく、エッチング速度が速い。このため、下層の配線層における下層の導波路の周囲の部分がエッチングされ、下層の導波路を囲む凹部が生じてしまう。このような凹部が生じると、固体撮像装置の感度が低下する。また、歩留まり及び信頼性も低下する。上層の導波路の径を下層の導波路の径と同じにする場合においても、アライメント精度等により同様の問題が発生する。
【０００６】
上層の配線層に形成する開口部の径を下層の導波路の径よりも小さくすれば、凹部の発生は防ぐことができる。しかしこの場合には、上層の導波路の径が小さくなるため、感度が低下してしまう。
【０００７】
本開示の課題は、上層の導波路の径を下層の導波路の径よりも小さくすることなく、下層の導波路の周囲の配線層に凹部が形成されない固体撮像装置を実現できるようにすることである。
【課題を解決するための手段】
【０００８】
本開示の固体撮像装置の一態様は、フォトダイオードを有する半導体基板と、フォトダイオードの上に設けられた第１の導波路と、第１の導波路の側方に設けられた第１の配線層と、第１の導波路及び第１の配線層の上に連続して設けられた中間層と、中間層を介在させて第１の導波路の上に設けられた第２の導波路と、中間層の上における第２の導波路の側方に設けられた第２の配線層とを備えている。
【０００９】
固体撮像装置の一態様において、第１の導波路、第２の導波路及び中間層は、同一の膜質を有していてもよい。
【００１０】
固体撮像装置の一態様において、中間層は、窒化珪素膜であってもよい。
【００１１】
固体撮像装置の一態様において、第２の導波路の下部の径は、第１の導波路の上部の径よりも大きくてもよい。
【００１２】
固体撮像装置の一態様において、第２の導波路の下面の一部と、第１の配線層の上面の一部とは、水平位置が重なっていてもよい。
【００１３】
固体撮像装置の一態様において、第１の配線層及び第２の配線層は、低誘電率膜と、銅配線と、銅配線の上面を覆うライナー膜とを有していてもよい。
【００１４】
固体撮像装置の一態様において、第１の配線層の最上層は酸化珪素膜であってもよい。
【００１５】
固体撮像装置の一態様において、中間層は、屈折率が１．８よりも大きい材料としてもよい。
【００１６】
固体撮像装置の一態様において、中間層は、消衰係数が０．００１より小さい材料としてもよい。
【００１７】
固体撮像装置の一態様において、中間層は、厚さが４０ｎｍ以上、３００ｎｍ以下であってもよい。
【００１８】
固体撮像装置の一態様は、第２の導波路の上に設けられたカラーフィルタ及びレンズをさらに備えていてもよい。
【００１９】
本開示の固体撮像装置の製造方法の一態様は、フォトダイオードを有する半導体基板を準備する工程と、半導体基板の上に、フォトダイオードの上に第１の開口部を有する第１の配線層を形成する工程と、第１の開口部を埋める第１の導波路と、第１の配線層及び第１の導波路を連続して覆う中間層とを形成する工程と、中間層の上に、第２の配線層及び第２の導波路を形成する工程とを備え、第２の配線層及び第２の導波路を形成する工程は、中間層の上に第２の配線層形成層を形成する工程と、第２の配線層形成層に中間層を露出する第２の開口部を形成する工程と、第２の開口部に第２の導波路を形成する工程とを含む。
【００２０】
固体撮像装置の製造方法の一態様において、第２の開口部を形成する工程は、第１の導波路の上に、下部の径が第１の導波路の径以上の開口部を形成する工程であってもよい。
【００２１】
固体撮像装置の製造方法の一態様において、第１の導波路と中間層とを形成する工程は、第１の開口部を埋めるように第１の膜を埋め込み、第１の導波路を形成する工程と、第１の導波路及び第１の配線層の上を覆うように第２の膜を堆積して、中間層を形成する工程とを含んでいてもよい。
【００２２】
固体撮像装置の製造方法の一態様において、第１の導波路と中間層とを形成する工程は、第１の開口部を埋めるように第１の配線層の上に第１の膜を堆積して、第１の導波路と中間層とを形成する工程であってもよい。
【００２３】
固体撮像装置の製造方法の一態様において、第２の開口部を形成する工程は、中間層をエッチングストッパ膜として第２の配線層形成層をエッチングする工程であってもよい。
【００２４】
固体撮像装置の製造方法の一態様において、第１の導波路、第２の導波路及び中間層は、同一の膜質を有する膜としてもよい。
【００２５】
固体撮像装置の製造方法の一態様において、中間層は、屈折率が１．８よりも大きい材料としてもよい。
【００２６】
固体撮像装置の製造方法の一態様において、中間層は、消衰係数が０．００１よりも小さい材料としてもよい。
【発明の効果】
【００２７】
本開示に係る固体撮像装置及びその製造方法によれば、上層の導波路の径を下層の導波路の径よりも小さくすることなく、下層の導波路の周囲の配線層に凹部が形成されないようにできる。
【図面の簡単な説明】
【００２８】
【図１】一実施例に係る固体撮像装置を示す断面図である。
【図２】一実施例に係る固体撮像装置の製造方法を工程順に示す断面図である。
【図３】一実施例に係る固体撮像装置の製造方法を工程順に示す断面図である。
【図４】一実施例に係る固体撮像装置の製造方法を工程順に示す断面図である。
【図５】一実施例に係る固体撮像装置の製造方法を工程順に示す断面図である。
【図６】一実施例に係る固体撮像装置の製造方法を工程順に示す断面図である。
【図７】一実施例に係る固体撮像装置の製造方法を工程順に示す断面図である。
【図８】一実施例に係る固体撮像装置の製造方法を工程順に示す断面図である。
【図９】一実施例に係る固体撮像装置の製造方法を工程順に示す断面図である。
【図１０】一実施例に係る固体撮像装置の製造方法を工程順に示す断面図である。
【図１１】一実施例に係る固体撮像装置の製造方法を工程順に示す断面図である。
【図１２】一実施例に係る固体撮像装置の変形例を示す断面図である。
【発明を実施するための形態】
【００２９】
本開示において、部材Ａが部材Ｂの「上」に設けられている等の表現は、特に断りがない限り部材Ａの上に部材Ｂが接して設けられている場合だけでなく、部材Ａの上に他の部材を介在させて部材Ｂが設けられている場合を含む。
【００３０】
図１に示すように、本実施形態の固体撮像装置は、フォトダイオード１０２を有する半導体基板１０１と、フォトダイオード１０２の上に設けられた第１の導波路１０３と、第１の導波路１０３の側方に設けられた第１の配線層１０４と、第１の導波路１０３及び第１の配線層１０４の上に連続して設けられた中間層１０５と、中間層１０５を介在させて第１の導波路１０３の上に設けられた第２の導波路１０６と、中間層１０５の上における第２の導波路１０６の側方に設けられた第２の配線層１０７とを備えている。第２の導波路１０６の下部の径は、第１の導波路１０３の上部の径とほぼ同じか、それよりも大きい。
【００３１】
受光部であるフォトダイオード１０２は、シリコン基板等の半導体基板１０１の上部に設けられている。フォトダイオード１０２は、例えば半導体基板１０１の上部に設けられたｐ型領域とｎ型領域とを有する。隣接するフォトダイオード１０２の間には、ゲート絶縁膜１１２を介在させてサイドウォール１１４を有するゲート電極１１３が設けられている。ゲート電極１１３は、下層絶縁（Pre-metal Dielectric、ＰＭＤ）膜１１５に覆われている。
【００３２】
ＰＭＤ膜１１５の上には第１の導波路１０３及び第１の配線層１０４が設けられている。第１の導波路１０３は、フォトダイオード１０２の上に設けられている。第１の導波路１０３は、高屈折率の膜からなる。例えば、第１の導波路１０３は窒化硅素膜とすることができる。この窒化硅素膜の屈折率は、１．９〜１．９５程度とすることができる。消衰係数は約０．０００１程度である。屈折率が１．８よりも大きい酸窒化硅素膜でもよいが、光の通路となるため、屈折率は高い方が望ましく、消衰係数は小さい方が望ましい。
【００３３】
第１の配線層１０４は、第１の導波路１０３の側方に設けられている。従って、ゲート電極１１３が形成された領域の上に設けられている。第１の配線層１０４は、積層配線層とすることができる。例えば、第１の層間絶縁膜１４１、第２の層間絶縁膜１４２及び第１のライナー膜１４３が順次積層されている。第１の層間絶縁膜１４１及び第２の層間絶縁膜１４２の中には、第１の配線１４４が設けられている。第１のライナー膜１４３は第１の配線１４４を覆うように設けられている。第１のライナー膜１４３の上には、第３の層間絶縁膜１４５及び第２のライナー膜１４６が順次積層されている。第３の層間絶縁膜１４５の中には、第２の配線１４７が設けられている。第２のライナー膜１４６は第２の配線１４７を覆うように設けられている。第１の配線層１０４に設けられた配線は、必要に応じてＰＭＤ膜１１５を貫通するコンタクト（図示せず）等を介してゲート電極１１３及び半導体基板１０１に設けられた不純物拡散領域等と接続されている。
【００３４】
第１の層間絶縁膜１４１、第１のライナー膜１４３及び第２のライナー膜１４６は、誘電率εが４．５〜４．７程度の炭化珪素膜とすることができる。第２の層間絶縁膜１４２及び第３の層間絶縁膜１４５は、誘電率εが２．７〜３．０程度の低誘電率（ｌｏｗ−ｋ）膜とすることができる。第１の配線１４４及び第２の配線１４７は、銅配線とすることができる。
【００３５】
第１の導波路１０３の上面と第１の配線層１０４の上面とは、ほぼ同じ高さとなっている。第１の導波路１０３及び第１の配線層１０４の上には、第１の導波路１０３及び第１の配線層１０４を連続して覆う中間層１０５が設けられている。中間層１０５は光の通路となるため、屈折率が高く、消衰係数が小さい材料が好ましい。例えば、中間層１０５を屈折率が１．８よりも大きい酸窒化硅素膜、又は屈折率が１．９〜１．９５程度の窒化硅素膜等することができる。中でも、窒化硅素膜が好ましく、消衰係数は約０．０００１程度である。第１の導波路１０３と中間層１０５とは同じ膜とすることができる。この場合には、第１の導波路１０３と中間層１０５とは一体とすることができる。
【００３６】
中間層１０５の上には、第２の導波路１０６及び第２の配線層１０７が設けられている。第２の導波路１０６は、中間層１０５を介在させて第１の導波路１０３の上に設けられている。第２の導波路１０６の下部の径は、第１の導波路１０３の上部の径以上である。図１には、第２の導波路１０６の下部の径が、第１の導波路１０３の上部の径よりも大きい例を示している。従って、第２の導波路１０６の下面の一部は、第１の配線層１０４の上面の一部と平面位置が重なっている。第１の導波路１０３及び第２の導波路１０６の径は、画素の大きさにより変動するが、一例を挙げると第１の導波路１０３の上部の径を９００ｎｍとし、第２の導波路１０６の下部の径を９５０ｎｍとすることができる。
【００３７】
表１に、第１の導波路１０３及び第２の導波路１０６の寸法精度（ばらつき）と、アライメント精度とを示す。第１の導波路１０３及び第２の導波路１０６の寸法精度は、それぞれ３σで２０ｎｍである。また、第２の導波路１０６を第１の導波路１０３に対して位置合わせをするときのアライメント精度は１５ｎｍである。これらの寸法精度とアライメント精度とを二乗平均した３２ｎｍが、第１の導波路１０３と第２の導波路１０６との間に生じるばらつきである。従って、第２の導波路１０６の下部の径を第１の導波路１０３の上部の径よりも３２ｎｍ以上大きく設計することにより、ばらつきを考慮しても、第１の導波路１０３の上面を、第２の導波路１０６の下面の範囲内に配置することができる。
【００３８】
【表１】
2017050298.tif 000003
【００３９】
第２の導波路１０６は、高屈折率の膜からなる。例えば、第２の導波路１０６は窒化硅素膜とすることができる。窒化硅素膜の屈折率は、１．９〜１．９５程度とすることができる。屈折率が１．８よりも大きい酸窒化硅素膜でもよい。光の通路となるため、屈折率はできるだけ高いことが望ましい。第１の導波路１０３、中間層１０５及び第２の導波路１０６は、屈折率が同一であってもよい。また、屈折率が１．８よりも大きければ、屈折率が互いに異なっていてもよい。また、消衰係数は小さいことが望ましく、０．００１以下であることが望ましい。
【００４０】
第２の配線層１０７は、第２の導波路１０６の側方に設けられている。従って、第２の配線層１０７は第１の配線層１０４の上に設けられている。第２の配線層１０７は積層配線層とすることができる。例えば、第４の層間絶縁膜１７１及び第３のライナー膜１７２が順次積層されている。第４の層間絶縁膜１７１の中には、第３の配線１７３が設けられている。第３のライナー膜１７２は第３の配線１７３を覆うように設けられている。第３のライナー膜１７２の上には、第５の層間絶縁膜１７４及び第４のライナー膜１７５が順次積層されている。第５の層間絶縁膜１７４の中には、第４の配線１７６が設けられている。第４のライナー膜１７５は第４の配線１７６を覆うように設けられている。第２の配線層１０７に設けられた配線は、必要に応じて中間層１０５を貫通するビア（図示せず）等を介して第１の配線層１０４に設けられた配線と接続されている。
【００４１】
第３のライナー膜１７２及び第４のライナー膜１７５は、誘電率εが４．５〜４．７程度の炭化珪素膜とすることができる。第４の層間絶縁膜１７１及び第５の層間絶縁膜１７４は、誘電率εが２．７〜３．０程度のｌｏｗ−ｋ膜とすることができる。第３の配線１７３及び第４の配線１７６は、銅配線とすることができる。
【００４２】
第２の導波路１０６の上面と第２の配線層１０７の上面とはほぼ同じ高さとなっている。第２の導波路１０６及び第２の配線層１０７の上には、上部構造１０８が設けられている。上部構造１０８は例えば、順次形成された酸化珪素膜１８１、平坦化膜１８２、カラーフィルタ１８３及びレンズ１８４を含んでいる。カラーフィルタ１８３及びレンズ１８４は、画素に対応して形成されている。
【００４３】
本実施形態の固体撮像装置は以下のようにして形成することができる。まず、図２に示すように、通常の製造プロセスにより半導体基板１０１の上にフォトダイオード１０２、ゲート絶縁膜１１２、ゲート電極１１３及びサイドウォール１１４等を形成する。この後、ゲート電極１１３を覆うように、半導体基板１０１上の全面にＰＭＤ膜１１５を形成する。ＰＭＤ膜１１５の上面はほぼ平坦になるようにする。続いて、ＰＭＤ膜１１５上の全面に第１の配線層形成層１０４Ａを形成する。
【００４４】
第１の配線層形成層１０４Ａは以下のようにして形成することができる。まず、ＰＭＤ膜１１５の上に、第１の層間絶縁膜１４１と、第２の層間絶縁膜１４２とを順次形成する。この後、第１の層間絶縁膜１４１及び第２の層間絶縁膜１４２の中に埋め込み配線である第１の配線１４４を形成する。次に、第１の配線１４４及び第２の層間絶縁膜１４２を覆うように第１のライナー膜１４３を形成する。この後、第３の層間絶縁膜１４５を形成し、第３の層間絶縁膜１４５の中に第２の配線１４７を形成する。続いて、第２の配線１４７及び第３の層間絶縁膜１４５を覆うように第２のライナー膜１４６を形成する。
【００４５】
第１の層間絶縁膜１４１は、厚さが４０ｎｍ〜６０ｎｍ程度で、誘電率εが４．５〜４．７程度の炭化珪素膜とすることができる。第２の層間絶縁膜１４２及び第３の層間絶縁膜１４５は、厚さが５０ｎｍ〜２５０ｎｍ程度で、誘電率εが２．７〜３．０程度のｌｏｗ−ｋ膜とすることができる。第１のライナー膜１４３及び第２のライナー膜１４６は、厚さが６０ｎｍ程度で、誘電率が４．５〜４．７程度の炭化珪素膜とすることができる。第１の配線１４４及び第２の配線１４７は、銅配線とすることができる。
【００４６】
次に、図３に示すように、第１の配線層形成層１０４Ａにおけるフォトダイオード１０２の上側の部分を選択的に除去して、ＰＭＤ膜１１５を露出する第１の開口部１０４ａを形成する。これにより第１の配線層１０４が形成される。第１の開口部１０４ａはフォトリソグラフィーとエッチングとを用いて形成することができる。
【００４７】
次に、図４に示すように、半導体基板１０１上の全面に化学気相堆積（ＣＶＤ）法を用いて、第１の埋め込み膜１０３Ａを形成する。第１の埋め込み膜１０３Ａは、例えば厚さが６００ｎｍ〜１０００ｎｍ程度で、屈折率が１．９〜１．９５程度の窒化硅素膜とすることができる。
【００４８】
次に、図５に示すように、第１の埋め込み膜１０３Ａの第１の配線層１０４の上に形成された部分を化学機械研磨（ＣＭＰ）法により除去して、第１の導波路１０３を形成する。この際に、第２のライナー膜１４６をストッパ膜として用いることができる。第１の導波路１０３の上面と第１の配線層１０４の上面とはほぼ同じ高さとなる。
【００４９】
次に、図６に示すように、第１の導波路１０３及び第１の配線層１０４の上を連続して覆うように中間層１０５を形成する。中間層１０５は、厚さが１５０ｎｍ程度で、屈折率が１．９〜１．９５の窒化硅素膜とすることができる。
【００５０】
なお、第１の埋め込み膜１０３Ａにおける第１の配線層１０４の上に形成された部分を完全に除去せずに、１５０ｎｍ程度の厚さで残存させてもよい。この場合には、第１の埋め込み膜１０３Ａの残存部分を中間層１０５とすることができ、中間層１０５を別途形成する必要がないという利点が得られる。また、第１の導波路１０３と中間層１０５とは一体となる。
【００５１】
次に、図７に示すように、中間層１０５の上に第２の配線層形成層１０７Ａを形成する。第１の配線層形成層１０４Ａは以下のようにして形成することができる。まず、第４の層間絶縁膜１７１を形成する。この後、第４の層間絶縁膜１７１の中に第３の配線１７３を形成する。次に、第３の配線１７３及び第４の層間絶縁膜１７１を覆うように第３のライナー膜１７２を形成する。この後、第５の層間絶縁膜１７４を形成し、第５の層間絶縁膜１７４の中に第４の配線１７６を埋め込む。続いて、第４の配線１７６及び第５の層間絶縁膜１７４を覆うように第４のライナー膜１７５を形成する。
【００５２】
第４の層間絶縁膜１７１及び第５の層間絶縁膜１７４は、厚さが５０ｎｍ〜２５０ｎｍ程度で、誘電率εが２．７〜３．０程度のｌｏｗ−ｋ膜とすることができる。第３のライナー膜１７２及び第４のライナー膜１７５は、厚さが６０ｎｍ程度で、誘電率が４．５〜４．７程度の炭化珪素膜とすることができる。第３の配線１７３及び第４の配線１７６は、銅配線とすることができる。
【００５３】
次に、図８に示すように、第２の配線層形成層１０７Ａにおける第１の導波路１０３の上側の部分を選択的に除去して、中間層１０５を露出する第２の開口部１０７ａを形成する。これにより第２の配線層１０７が形成される。第２の開口部１０７ａはフォトリソグラフィーとエッチングとを用いて形成することができる。エッチングの際に中間層１０５をエッチングストッパ膜として用いることができる。第２の開口部１０７ａの下部の径は、第１の導波路１０３の上部の径以上とする。図８には、第２の開口部１０７ａの下部の径が、第１の導波路１０３の上部の径よりも大きい例を示している。第１の導波路１０３及び第２の開口部１０７ａの径は、画素の大きさにより変動するが、一例を挙げると、第１の導波路１０３の上部の径が９００ｎｍの場合、第２の開口部１０７ａの下部の径を９５０ｎｍとすることができる。寸法精度及びアライメント精度を考慮すると、第２の開口部１０７ａの下部の径の設計寸法は、第１の導波路１０３の上部の径の設計寸法よりも３２ｎｍ以上大きくすればよい。
【００５４】
次に、図９に示すように、半導体基板１０１上の全面に化学気相堆積（ＣＶＤ）法を用いて、第２の埋め込み膜１０６Ａを形成する。第２の埋め込み膜１０６Ａは、厚さが６００ｎｍ〜１０００ｎｍ程度で、屈折率が１．９〜１．９５程度の窒化硅素膜とすることができる。
【００５５】
次に、図１０に示すように、第２の埋め込み膜１０６Ａの第２の配線層１０７の上に形成された部分を化学機械研磨（ＣＭＰ）法により除去して、第２の導波路１０６を形成する。この際に、第４のライナー膜１７５をストッパ膜として用いることができる。第２の導波路１０６の上面と第２の配線層１０７の上面とはほぼ同じ高さとなる。
【００５６】
次に、図１１に示すように、第２の導波路１０６及び第２の配線層１０７の上に上部構造１０８を形成する。具体的には、酸化珪素膜１８１及び平坦化膜１８２を順次堆積する。この後、各フォトダイオード１０２に対応してカラーフィルタ１８３及びレンズ１８４を形成する。
【００５７】
本実施形態の固体撮像装置は、第１の導波路１０３及び第１の配線層１０４の上を連続して覆う中間層１０５が設けられている。中間層１０５が設けられていない場合には、第１の導波路１０３よりも径が大きい第２の開口部１０７ａを形成する際に、第１の導波路１０３と第２のライナー膜１４６とが露出する。第１の導波路１０３が、１．９〜１．９５程度の屈折率を有する窒化硅素膜からなり、第２のライナー膜１４６が、１．７〜１．８程度の屈折率を有する炭化珪素膜からなる場合、第２のライナー膜１４６のエッチング速度は、第１の導波路１０３よりも速い。このため、第２のライナー膜１４６は、第１の導波路１０３よりもエッチングされ、第１の導波路１０３の周囲に凹部が形成される。凹部が形成されると、第２の埋め込み膜１０６Ａを形成する際に、ボイドが発生し易くなる。ボイドが発生すると、光が散乱して導波路の外へ漏れ、撮像装置の感度が低下する原因となる。
【００５８】
また、中間層１０５が設けられていない場合には、第２のライナー膜１４６に膜厚が薄い部分ができたり、最悪の場合、第２のライナー膜１４６が消失したりする。第２のライナー膜１４６の膜厚が十分でないと、第２の開口部１０７ａを形成した後のアッシング及び洗浄等の際に、第２のライナー膜１４６と第３の層間絶縁膜１４５との界面に水分が浸透する恐れがある。水分が浸透すると、第２の配線１４７がショートして歩留まりが低下したり、第２の配線１４７の寿命が低下したりする。
【００５９】
本実施形態の固体撮像装置には、第１の導波路１０３及び第１の配線層１０４の上を連続して覆う中間層１０５が設けられている。このため、第１の導波路１０３よりも径が大きい第２の開口部１０７ａを形成しても、第２の開口部１０７ａから露出する膜は、中間層１０５だけであり、エッチング速度の差は生じない。従って、第１の導波路１０３の周囲に凹部が形成されることによる、歩留まり、信頼性及び感度の低下等が発生しない。
【００６０】
中間層１０５の膜厚は、第２の開口部１０７ａを確実に形成するという観点から４０ｎｍ以上とすることが好ましい。第２の開口部１０７ａを形成する最終段階において、ｌｏｗ−ｋ膜を２５０ｎｍ程度エッチングする。第２の開口部１０７ａを確実に形成するためには、オーバーエッチング量を５０％程度とし、ｌｏｗ−ｋ膜をさらに１２５ｎｍ程度エッチングするオーバーエッチを行う。中間層１０５が窒化硅素膜である場合、エッチング速度はｌｏｗ−ｋ膜の１／３程度である。このため、中間層１０５の厚さを４０ｎｍ以上とすれば、第２の開口部１０７ａを形成する際に、第２の開口部１０７ａを確実に形成できると共に、第１の配線層１０４まで突き抜けてエッチングされることがない。
【００６１】
中間層１０５の膜厚は、中間層１０５において光が導波路外へ抜けることを抑えるという観点から３００ｎｍ以下とすることが好ましい。中間層１０５の厚さを３００ｎｍ以下とすることにより、フォトダイオード１０２へ入射する光が減少することによる感度低下はほとんど生じない。
【００６２】
第１の導波路１０３と第１の配線層１０４とを連続して覆う中間層１０５を設けることは、第１の導波路１０３の上部の径と、第２の導波路１０６の下部の径とがほぼ等しい場合にも有用である。第１の導波路１０３の上部の径と、第２の導波路１０６の下部の径とがほぼ等しい場合、寸法及びアライメントのばらつきがなければ、中間層１０５を設けなくても第１の導波路１０３の周囲に凹部は生じない。しかし、先に説明したように、第１の導波路１０３と第２の導波路１０６との間には３２ｎｍ程度のばらつきが生じる。このため、第１の導波路１０３の上部の設計寸法と、第２の導波路１０６の下部の設計寸法との差が３２ｎｍ未満の場合には、第１の配線層１０４の上部に凹部が生じ、歩留まり、信頼性及び感度の低下が発生する恐れがある。中間層１０５を設けることにより、第１の導波路１０３の上部の径と、第２の導波路１０６の下部の径とがほぼ等しい場合においても、歩留まり、信頼性及び感度の低下を抑えることができる。
【００６３】
第１の導波路１０３の周囲に炭化珪素膜からなる第２のライナー膜１４６が設けられている場合について説明した。しかし、本実施形態の固体撮像装置及びその製造方法は、第１の導波路１０３の周囲に第１の導波路１０３よりも屈折率が低い膜が設けられている場合には、同様の効果が得られる。例えば、図１２に示すように、第１の配線層１０４の最上層は、酸化珪素膜１４９としてもよい。酸化珪素膜１４９の屈折率は１．４３〜１．４６程度である。このため、第１の配線層１０４の最上層が炭化珪素膜からなる第２のライナー膜１４６である場合と同様に、第１の導波路１０３の周囲に凹部が形成される恐れがある。しかし、中間層１０５を設けることにより、第１の配線層１０４の最上層が酸化珪素膜１４９である場合においても、第１の導波路１０３の周囲に凹部が形成されることを防ぐことができる。
【００６４】
第１の導波路１０３と第２の導波路１０６とが積層された２段の導波路について示したが、３段以上の導波路においても同様の構成とすることができる。第１の配線層１０４及び第２の配線層１０７がそれぞれ２層の配線を含む積層配線である例を示したが、配線の層数は任意に変更することができる。また、第１の配線層１０４と第２の配線層１０７とは異なる配線層数であってもよい。
【００６５】
層間絶縁膜とするｌｏｗ−ｋ膜は、炭素含有酸化珪素膜又はフッ素含有酸化珪素膜等とすることができる。また、ｌｏｗ−ｋ膜に限らず、酸化珪素膜とすることができる。しかし、微細化配線においては配線容量を低減するため、誘電率が低いｌｏｗ−ｋ膜の方が望ましい。
【産業上の利用可能性】
【００６６】
本開示に係る固体撮像装置及びその製造方法は、上層の導波路の径を下層の導波路の径よりも小さくすることなく、下層の導波路の周囲の配線層に凹部が形成されないようにでき、積層型の導波路を有する固体撮像装置及びその製造方法として有用である。
【符号の説明】
【００６７】
１０１      半導体基板
１０２      フォトダイオード
１０３      第１の導波路
１０３Ａ    第１の埋め込み膜
１０４      第１の配線層
１０４Ａ    第１の配線層形成層
１０４ａ    第１の開口部
１０５      中間層
１０６      第２の導波路
１０６Ａ    第２の埋め込み膜
１０７      第２の配線層
１０７Ａ    第２の配線層形成層
１０７ａ    第２の開口部
１０８      上部構造
１１２      ゲート絶縁膜
１１３      ゲート電極
１１４      サイドウォール
１１５      ＰＭＤ膜
１４１      第１の層間絶縁膜
１４２      第２の層間絶縁膜
１４３      第１のライナー膜
１４４      第１の配線
１４５      第３の層間絶縁膜
１４６      第２のライナー膜
１４７      第２の配線
１４９      酸化珪素膜
１７１      第４の層間絶縁膜
１７２      第３のライナー膜
１７３      第３の配線
１７４      第５の層間絶縁膜
１７５      第４のライナー膜
１７６      第４の配線
１８１      酸化珪素膜
１８２      平坦化膜
１８３      カラーフィルタ
１８４      レンズ
【図１】
2017050298.tif 000004
【図２】
2017050298.tif 000005
【図３】
2017050298.tif 000006
【図４】
2017050298.tif 000007
【図５】
2017050298.tif 000008
【図６】
2017050298.tif 000009
【図７】
2017050298.tif 000010
【図８】
2017050298.tif 000011
【図９】
2017050298.tif 000012
【図１０】
2017050298.tif 000013
【図１１】
2017050298.tif 000014
【図１２】
2017050298.tif 000015